【手続補正書】
【提出日】平成24年12月20日(2012.12.20)
【手続補正１】
【補正対象書類名】特許請求の範囲
【補正対象項目名】全文
【補正方法】変更
【補正の内容】
【特許請求の範囲】
【請求項１】
少なくとも片面に塗布層を有し、塗布層が少なくとも１種のポリウレタンと少なくとも１種の架橋剤とから成る白色塗布ポリエステルフィルムであって、架橋剤が（ｉ）メタクリル酸エステル類、不飽和カルボン酸類、不飽和アミド類、ビニルエステル類、ビニルエーテル類、α−オレフィン類またはハロゲン化α，β−不飽和化合物類の共重合モノマーを有するオキサゾリン基、（ｉｉ）カルボジイミド基、および（ｉｉｉ）イソシアネート基から選択される基を少なくとも１種を有するポリマーであり、塗布層の厚さが５〜５００ｎｍであることを特徴とする白色塗布ポリエステルフィルム。
【請求項２】
（１）光線透過率が４０％未満である；（２）Ｂｅｒｇｅｒ白色度が７０を超える；（３）塗布面の２０°で測定したグロスが５を超える；（４）１５０℃で１５分以内の長手方向および横方向の収縮率が２．５％未満である；（５）請求項１に記載のフィルムとＥＶＡフィルムとから成る積層体（塗布面がＥＶＡに接する）を１８０°の角度で剥離するために必要な応力として表される塗布層面のＥＶＡに対する接着力が５０Ｎ／１５ｍｍを超える；（６）請求項１に記載のフィルムとＥＶＡフィルムとから成る積層体（塗布面がＥＶＡに接する）を８５℃で８５％の空気の相対湿度に１０００時間保存した後に剥離するために必要な応力を保存開始時のそれと比較して表される高温多湿下での塗膜の長期安定性が、５０％以上である；（７）ナノインデント法による塗膜の機械的硬度が０．２ＧＰａを超える；（８）請求項１に記載のフィルムとＥＶＡフィルムと（塗布面がＥＶＡに接する）ガラスとから成る積層体が、ＩＳＯ４８９２に従い、キセノン耐候試験装置を使用した２００００時間の促進耐候試験において層間剥離に絶えられる；（９）フィルム中のポリエステルのＳＶ値が６５０以上；（１０）フィルムの塗布面の表面粗度Ｒａが２０ｎｍを超える；及び（１１）黄変度が８０未満であるの（１）〜（１１）の特性を１つ以上満足する請求項１に記載の白色塗布ポリエステルフィルム。
【請求項３】
ポリウレタンが、少なくとも１つのポリヒドロキシ化合物と少なくとも１つのポリイソシアネートとの反応によって得られる請求項１又は２に記載の白色塗布ポリエステルフィルム。
【請求項４】
ポリヒドロキシ化合物がポリエステルポリオール、ポリカーボネートポリオール及びポリオキシアルキレンポリオールから選択される請求項３に記載の白色塗布ポリエステルフィルム。
【請求項５】
オキサゾリン基を含むポリマーが、ａ）以下の構造式（Ｉ）〜（ＩＩＩ）に示されるオキサゾリン誘導体とｂ）少なくとも１つの他の共重合モノマーとの付加反応により形成される高分子である請求項１に記載の白色塗布ポリエステルフィルム。
【化１】
2012518691.tif 000001
上記の構造式（Ｉ）〜（ＩＩＩ）において、Ｒ１、Ｒ２、Ｒ３及びＲ４基は、それぞれ独立して、水素原子、ハロゲン原子、アルキル基、アラルキル基、フェニル基または置換フェニル基を表し、Ｒ５は重合性二重結合を有する非環状基を表す。
【請求項６】
共重合モノマーが、メタクリル酸エステル類、不飽和カルボン酸類、不飽和ニトリル類、不飽和アミド類、ビニルエステル類、ビニルエーテル類、α−オレフィン類、ハロゲン化α，β−不飽和化合物類およびα，β−不飽和芳香族化合物類から選択される１種以上である請求項５に記載の白色塗布ポリエステルフィルム。
【請求項７】
塗布層が、更に、ポリエステル類、アクリレート類、メタクリレート類、ポリビニルピロリドンおよびアルコキシシランの縮合物から選択される１種以上のポリマーを含む請求項１に記載の白色塗布ポリエステルフィルム。
【請求項８】
塗布層が、更に、耐ブロッキング剤、界面活性剤、帯電防止剤、酸化防止剤および泡調整剤から選択される１種以上を含む請求項１に記載の白色塗布ポリエステルフィルム。
【請求項９】
ポリエステルフィルム上の乾燥塗布層の厚さが１０〜２５０ｎｍである請求項１に記載の白色塗布ポリエステルフィルム。
【請求項１０】
請求項１に記載の白色塗布ポリエステルフィルムの製造方法であって、当該製造方法は、スロットダイを介して冷却ロール上に白色粒子および／または空胞発生粒子を含有する１つ以上のポリエステル溶融体を押出し又は共押出しする工程と、形成されたフィルム前駆体を引取る工程と、フィルム前駆体を同時または逐次二軸延伸してフィルムを得る工程と、得られたフィルムを熱固定し巻取る工程とから成り、更に塗布分散体または塗布組成物をインライン法でフィルムに塗布する工程を有し、当該塗布工程は同時二軸延伸前か逐次二軸延伸における横方向延伸の前に行われ、塗布分散体または塗布組成物が少なくとも１種のポリウレタンと少なくとも１種の架橋剤とから成り、架橋剤が（ｉ）メタクリル酸エステル類、不飽和カルボン酸類、不飽和アミド類、ビニルエステル類、ビニルエーテル類、α−オレフィン類またはハロゲン化α，β−不飽和化合物類の共重合モノマーを有するオキサゾリン基、（ｉｉ）カルボジイミド基、および（ｉｉｉ）イソシアネート基から選択される基を少なくとも１種を有するポリマーであることを特徴とするフィルムの製造方法。
【請求項１１】
請求項１に記載のフィルムからなるソーラーモジュールのバックカバー又はソーラーモジュールのバックカバー用積層体。
【請求項１２】
請求項１に記載のフィルムから成るソーラーモジュール。
【手続補正２】
【補正対象書類名】明細書
【補正対象項目名】００２２
【補正方法】変更
【補正の内容】
【００２２】
本発明のフィルムとＥＶＡフィルムとガラスとから成る積層体が、ＩＳＯ４８９２に従い、キセノン耐候試験装置を使用した２００００時間の促進耐候試験（中央ヨーロッパの天候下、屋外で２０年使用することに相当）において層間剥離に絶えられため、本発明の塗布ポリエステルフィルムは、ソーラーモジュールにおけるバックカバーとして好適である。長期に渡りソーラーモジュールにおけるバックカバーとして使用した後でさえ、十分な機械的強度を有するために、ベースフィルム中のポリエステルのＳＶ値が６５０以上、好ましくは７００以上である。
【手続補正３】
【補正対象書類名】明細書
【補正対象項目名】００５３
【補正方法】変更
【補正の内容】
【００５３】
使用される共重合モノマー（コモノマー）ｂ）は、原則としてオキサゾリン誘導体ａ）と共重合し得る化合物であれば制限無く使用できる。共重合モノマーｂ）としては、メチルメタクリレート、ブチルメタクリレート、２−エチルヘキシルメタクリレート等のメタクリル酸エステル、メタクリル酸、イタコン酸、マロン酸等の不飽和カルボン酸、メタクリロニトリル等の不飽和ニトリル、メタクリルアミド、Ｎ−メチロールメタクリルアミド等の不飽和アミド、酢酸ビニル、プロピオン酸ビニル等のビニルエステル、メチルビニルエーテル、エチルビニルエーテル等のビニルエーテル、エテン（エチレン）、プロペン（プロピレン）等のα−オレフィン、塩化ビニル、塩化ビニリデン、フッ化ビニル等のα，β−不飽和化合物、およびスチレン、α−メチルスチレン等のα，β−不飽和芳香族化合物が例示される。上記の共重合モノマーｂ）は単独または２種以上組合せて使用することが出来る。
【手続補正４】
【補正対象書類名】明細書
【補正対象項目名】０１０２
【補正方法】変更
【補正の内容】
【０１０２】
【表１】
2012518691.tif 000002
【手続補正５】
【補正対象書類名】明細書
【補正対象項目名】０１０５
【補正方法】変更
【補正の内容】
【０１０５】
【表２】
2012518691.tif 000003
【手続補正６】
【補正対象書類名】明細書
【補正対象項目名】０１１２
【補正方法】変更
【補正の内容】
【０１１２】
【表３】
2012518691.tif 000004
【手続補正７】
【補正対象書類名】明細書
【補正対象項目名】０１２１
【補正方法】変更
【補正の内容】
【０１２１】
透明度（光透過率）：
光透過度は、ＡＳＴＭ−Ｄ１０３３−７７に準じ測定した。
【手続補正８】
【補正対象書類名】明細書
【補正対象項目名】０１３７
【補正方法】変更
【補正の内容】
【０１３７】
実施例５〜１７：
表３に示す組成の塗布組成物分散体を５重量を使用して、実施例１と類似の方法でフィルムを製造し、塗布を行った。続いて、得られた塗布フィルムを上記の方法で特性付けした。同様に、得られた塗布フィルムは、低光線透過度、高白色度、高グロス、湿度と熱の影響に曝されても非常に良好なＥＶＡヘの接着性を有していた。フィルムをＥＶＡ／ガラスに積層した積層体は、２００００時間の人工天候下においても剥離することなく耐えることが出来た。